다음 으로 상기 실험식 에서 Cu 는 초기 합금 에서 α - Fe 결정 을 생성 시킬 수 있 는 핵 생성 사이트 로써 의 역할 을 담당 하 는 원소 로써 , 비정질 상 의 초기 합금 이 나노 결정립 합금 으로 용이 하 게 구현 되 도록 한다 . 상기 Cu 원소 는 초기 합금 의 결정상 이 비정질 이 면서 도 열처리 후 생성 된 결정 이 나노 결정립 이 되 도록 하 며 , 목적 하 는 물 성 의 현저 한 발현 을 위해 합금 내 0 . 5 내지 1 . 2 at %, 보다 바람직 하 게 는 0 . 7 ~ 1 . 2 at % 로 포함 될 수 있 다 . 만일 상기 Cu 원소 가 합금 내 0 . 5 at % 미만 으로 포함 되 는 경우 제조 되 는 합금 의 비저항 이 크 게 감소 하 여 와전류 로 인한 자기 손실 이 커질 수 있 고 , 열처리 된 합금 에 목적 하 는 수준 으로 α - Fe 의 나노 결정립 이 생성 되 지 않 고 , 결정 이 생성 된 경우 생성 된 결정 의 입경 제어 가 용이 하 지 않 을 수 있 다 . 또한 , 만일 Cu 원소 가 합금 내 1 . 2 at % 를 초과 하 여 포함 될 경우 제조 된 초기 합금 의 결정상 이 결정질 일 수 있 고 , 초기 합금 에서 이미 생성 된 결정 은 열처리 시 생성 되 는 결정 의 입도 를 불 균일 하 게 만들 고 , 목적 하 는 수준 이상 의 크기 로 성장 된 결정 이 합금 에 포함 될 수 있 으며 , 이 로 인해 자기 손실 이 증가 하 는 등 목적 하 는 수준 의 자기 적 특성 을 발현 하 지 못할 수 있 다 . 또한 , 상술 한 Fe , B , C 원소 와 후술 하 는 Nb 의 함량 이 상대 적 으로 감소 함 에 따라서 해당 원소 로 인한 효과 가 감소 될 수 있 다 .